Procédé de protection contre l'oxydation d’une pièce en matériau composite carbone/carbone, le procédé comportant au moins les étapes suivantes : - l’application (10) sur au moins une partie de la surface externe de la pièce d’une composition d’imprégnation comprenant au moins un phosphate métallique ; - le dépôt (30) par voie sèche, après l’application de la composition d’imprégnation, sur au moins une partie de la surface externe de la pièce d’une composition solide d’un verre de protection contre l’oxydation ; et - un traitement thermique d’imprégnation (40) afin de ramollir ou faire fondre la composition solide déposée par voie sèche, de permettre l’imprégnation de la porosité interne de la pièce par la composition ainsi ramollie ou fondue, et de former un verre de protection contre l’oxydation dans la porosité interne de la pièce. Procédé de protection selon la revendication 1, dans lequel le dépôt (30) par voie sèche de la composition solide est réalisé par projection électrostatique, par projection thermique de poudre à haute vitesse ou par pulvérisation à froid. Procédé de protection selon la revendication 1 ou 2, comprenant en outre une étape de traitement thermique préliminaire (20) à une température comprise entre 680°C et 740°C, réalisée après l’étape de d’application de la composition d’imprégnation (10) et avant l’étape de dépôt de la composition solide (30). Procédé de protection selon l'une quelconque des revendications 1 à 3, lequel comprend, après l’étape de traitement thermique d’imprégnation (40), au moins les étapes suivantes : - le dépôt (31) par voie sèche sur au moins une partie de la surface externe de la pièce d’une deuxième composition solide d’un verre de protection contre l’oxydation identique ou différente de la composition solide ; puis - un deuxième traitement thermique d’imprégnation (41) afin de ramollir ou faire fondre la deuxième composition solide déposée par voie sèche, de permettre l’imprégnation de la porosité interne de la pièce par la deuxième composition ainsi ramollie ou fondue, et de former un deuxième verre de protection contre l’oxydation dans la porosité interne de la pièce. Procédé de protection selon la revendication 4, lequel comprend, après l’étape de deuxième traitement thermique d’imprégnation (41), au moins les étapes suivantes : - le dépôt (32) par voie sèche sur au moins une partie de la surface externe de la pièce d’une troisième composition solide d’un verre de protection contre l’oxydation identique ou différente de la première et/ou de la deuxième composition solide ; puis - un troisième traitement thermique d’imprégnation (42) afin de ramollir ou faire fondre la troisième composition solide déposée par voie sèche, de permettre l’imprégnation de la porosité interne de la pièce par la troisième composition ainsi ramollie ou fondue, et de former un troisième verre de protection contre l’oxydation dans la porosité interne de la pièce. Procédé de protection selon l'une quelconque des revendications 1 à 5, dans lequel la quantité totale de composition solide déposée sur au moins une partie de la surface externe de la pièce au cours de l’étape ou des étapes de dépôt par voie sèche d’une composition solide (30, 31, 32) est supérieure ou égale à 3 mg/cm 2 . Procédé de protection selon l'une quelconque des revendications 1 à 6, dans lequel la ou les compositions solides sont choisies parmi : une composition comprenant, en pourcentages massiques : - 42 à 47 % de pentoxyde de phosphore P 2 O 5 ; - 8 à 11 % d’oxyde de potassium K 2 O ; - 14 à 18 % d’oxyde de sodium Na 2 O ; - 14 à 18 % d’oxyde d’aluminium Al 2 O 3 ; - 7 à 10 % de sesquioxyde de bore B 2 O 3 ; et une composition comprenant, en pourcentages massiques : - 37 à 41 % de pentoxyde de phosphore P 2 O 5 ; - 16 à 20 % d’oxyde de potassium K 2 O ; - 10 à 13 % d’oxyde de sodium Na 2 O ; - 16 à 19 % d’oxyde d’aluminium Al 2 O 3 ; - 7,5 à 10,5 % de sesquioxyde de bore B 2 O 3 . Procédé de protection selon l’une quelconque des revendications 1 à 7 dans lequel la pièce en matériau composite carbone/carbone est une pièce de friction.